(57)【要約】【課題】細径であっても十分な機械的強度および導電性を有し、かつ整直性にも優れる電線導体を得る。【解決手段】直径０．０１ｍｍ以上０．６ｍｍ以下の銅合金細線１２を複数本、繊維束または紐１１の周りに撚り合わせた後、円形圧縮加工を施す。【選択図】図１
2010129410.tif 000002
【特許請求の範囲】
【請求項１】
直径０．０１ｍｍ以上０．６ｍｍ以下の銅合金細線を複数本、繊維束または紐の周りに撚り合わせた後、円形圧縮加工を施すことを特徴とする電線導体の製造方法。
【請求項２】
前記円形圧縮加工の円形圧縮加工率が８５％以上９９％以下であることを特徴とする請求項１記載の電線導体の製造方法。
【請求項３】
前記円形圧縮加工は、複数回の圧縮加工を含むことを特徴とする請求項１または２記載の電線導体の製造方法。
【請求項４】
前記電線導体は、０．１ｍｍ２以下の断面積を有することを特徴とする請求項１乃至３のいずれか１項記載の電線導体の製造方法。
【請求項５】
前記電線導体は、自動車用電線導体であることを特徴とする請求項１乃至４のいずれか１項記載の電線導体の製造方法。
【請求項６】
前記銅合金は、２質量％以上１４質量％未満のＡｇを含有することを特徴とする請求項１乃至５のいずれか１項記載の電線導体の製造方法。
【請求項７】
前記電線導体は、１００Ｎ以上の破断荷重を有することを特徴とする請求項１乃至６のいずれか１項記載の電線導体の製造方法。
【請求項８】
直径０．０１ｍｍ以上０．６ｍｍ以下の銅合金細線を複数本、繊維束または紐の周りに撚り合わせ、円形圧縮加工を施してなることを特徴とする電線導体。
【請求項９】
前記繊維束または紐は、隣り合う前記細線の間の窪み内に入り込んでいることを特徴とする請求項８記載の電線導体。
【発明の詳細な説明】
【技術分野】
【０００１】
本発明は、自動車用電線などに用いられる電線導体の製造方法および電線導体に関する。
【背景技術】
【０００２】
近年、自動車用電線においては、細径化および軽量化の要求が高まっている。
【０００３】
従来、自動車用電線の導体には、軟銅線または軟銅線に錫メッキなどを施した線を撚り合わせたものが用いられてきた。しかし、これらの軟銅線や錫メッキ軟銅線は加工性に優れるものの、機械的強度に乏しいために、外径が大きくなり、また、その結果、重量も重くなるという問題がある。
【０００４】
この点に関し、例えば、特許文献１には、銅素線をアラミド繊維束または紐の周りに配置し、円形圧縮加工を施した後、所定の熱処理を施したものを、自動車用電線の導体として用いることが記載されている。しかし、この導体は繊維の使用によって軽量化は図られるものの、素線は依然として銅素線であることから、細径化を図ることはできない。
【０００５】
また、特許文献２には、Ｍｇなどの金属元素を含む銅合金からなる素線を用いた自動車用電線導体が記載されている。しかし、この導体は、添加するＭｇなどの金属元素の含有率が１．０質量％未満もしくはそれ以下と低いため、細径化には限度がある。すなわち、例えば、導体の断面積が０．０３ｍｍ２未満になると、素線を撚り合わせる際や電線を製造する際などに素線が破断しやすくなる。また、電線の端末に端子を接続してコネクタに挿入する際に電線が折れるという問題もある。
【０００６】
そこで、本発明者らは、軽量でかつ高強度の電線導体を供給すべく、銅と合金化する金属元素を特定の割合で含有させた銅合金細線を繊維束または紐の周りに配置し撚り合せた電線導体を検討した。しかしながら、この電線導体は、軽量かつ高強度ではあったものの、電線導体の末端にバラケが生じたり、撚線に捻りグセが発生するという問題があった。このような撚線の整直性の低下は、電線加工を円滑に行ううえでの妨げとなる。
【０００７】
そこでさらに、上記整直性の問題を解決すべく、単に円形圧縮加工を試みたところ、加工割れが生じるだけでなく、次のような、銅合金細線を繊維束または紐の周りに配置したことによる新たな課題を生じた。
（１）銅合金細線を繊維束または紐の周りに配置し撚り合せた後、単に円形圧縮加工を施すと、中心に配置された繊維束または紐が細線の間から撚線の外に飛び出してしまう。
（２）繊維束または紐が撚線の外に飛び出すことにより、繊維束または紐の周りに配置した銅合金細線の整列が崩れ、その結果、導電性が低下するだけでなく、電線導体を屈曲させた際に一部の細線にのみ負荷がかかり、場合により細線が破断に至るおそれがある。
（３）繊維束または紐が撚線の外に飛び出すことにより、外観が不良となるうえ、外側に均一な厚さの被覆を施すことが困難になる。
【特許文献１】特許第２６８３４４６号明細書
【特許文献２】特開２００８−１６２８４号公報
【発明の開示】
【発明が解決しようとする課題】
【０００８】
本発明の目的は、細径化および軽量化が可能で、整直性にも優れ、かつ外観不良などのない電線導体の製造方法および電線導体を提供することにある。
【課題を解決するための手段】
【０００９】
上記目的を達成するため、請求項１に記載された発明は、直径０．０１ｍｍ以上０．６ｍｍ以下の銅合金細線を複数本、繊維束または紐の周りに撚り合わせた後、円形圧縮加工を施すことを特徴とする電線導体の製造方法である。
【００１０】
請求項２に記載された発明は、請求項１記載の電線導体の製造方法において、前記円形圧縮加工の円形圧縮加工率が８５％以上９９％以下であることを特徴とするものである。
【００１１】
請求項３に記載された発明は、請求項１または２記載の電線導体の製造方法において、前記円形圧縮加工は、複数回の圧縮加工を含むことを特徴とするものである。
【００１２】
請求項４に記載された発明は、請求項１乃至３のいずれか１項記載の電線導体の製造方法において、前記電線導体は、０．１ｍｍ２以下の断面積を有することを特徴とするものである。
【００１３】
請求項５に記載された発明は、請求項１乃至４のいずれか１項記載の電線導体の製造方法において、前記電線導体は、自動車用電線導体であることを特徴とするものである。
【００１４】
請求項６に記載された発明は、請求項１乃至５のいずれか１項記載の電線導体の製造方法において、前記銅合金は、２質量％以上１４質量％未満のＡｇを含有することを特徴とするものである。
【００１５】
請求項７に記載された発明は、請求項１乃至６のいずれか１項記載の電線導体の製造方法において、前記電線導体は、１００Ｎ以上の破断荷重を有することを特徴とするものである。
【００１６】
請求項８に記載された発明は、直径０．０１ｍｍ以上０．６ｍｍ以下の銅合金細線を複数本、繊維束または紐の周りに撚り合わせ、円形圧縮加工を施してなることを特徴とする電線導体である。
【００１７】
請求項９に記載された発明は、請求項８記載の電線導体において、前記繊維束または紐は、隣り合う前記細線の間の窪み内に入り込んでいることを特徴とするものである。
【発明の効果】
【００１８】
本発明によれば、細径化および軽量化が可能で、かつ整直性にも優れる電線導体を得ることができる。
【発明を実施するための最良の形態】
【００１９】
以下、本発明の実施の形態について説明する。なお、説明は図面に基づいて行うが、それらの図面は単に図解のために提供されるものであって、本発明はそれらの図面により何ら限定されるものではない。
【００２０】
図１は、本発明の一実施形態の電線導体を用いた自動車用電線を示す断面図である。
図１に示すように、この自動車用電線は、電線導体１と、その外周に設けられた絶縁被覆２とから構成されている。
【００２１】
電線導体１は、繊維束または紐１１を中心とし、その周りに銅合金細線１２を複数本、例えば６本撚り合わせ、全体がほぼ円形状となるように圧縮加工を施した構造を有する。円形圧縮加工を施すことによって、全体がほぼ円形状に加工されるとともに、銅合金細線１２が繊維束または紐１１内に若干食い込んだ状態、換言すると、隣り合う銅合金細線１２の間に形成された窪み１３に繊維束または紐１１が入り込んだ状態となっている。なお、繊維束または紐１１は、図２に示すように、隣り合う銅合金細線１２間の窪み１３全体を埋めるような状態になっていることが好ましい。
【００２２】
繊維束または紐１１を構成する繊維としては、炭素繊維、ポリアリレート繊維、ポリパラフェニレンベンズオキサゾール（ＰＢＯ）繊維、アラミド繊維、超高分子量ポリエチレン繊維、高強度ポリビニルアルコール（ＰＶＡ）繊維、高強度ポリプロピレン（ＰＰ）繊維などが挙げられる。これらのなかでも引張弾性率が２００ＧＰａ以上１０００ＧＰａ以下の繊維の使用が好ましい。繊維束または紐１１の直径は、周りの上記銅合金細線１２の直径と略同一もしくはやや大きいことが好ましい。
【００２３】
繊維束または紐１１の周りに撚り合わされる銅合金細線１２としては、Ｍｇ、Ａｇ、Ｓｎ、Ｚｎなどの金属元素を１種以上含有し、残部がＣｕおよび不可避的不純物よりなる合金で形成される直径０．０１ｍｍ以上０．６ｍｍ以下、好ましくは直径０．０３ｍｍ以上０．３ｍｍ以下のものである。銅合金細線１２の直径が上記範囲に満たないと、破断荷重が低下し、上記範囲を超えると、電線の細径化を図ることができない。銅合金細線１２の材料としては、特にＡｇを１質量％以上２４質量％未満含有し、残部がＣｕおよび不可避的不純物よりなる合金が高い強度が得られ、かつ加工性にも優れることから好ましい。Ａｇの含有量は、２質量％以上１４質量％未満であることがより好ましい。
【００２４】
さらに、本発明の目的のためには、銅合金細線１２として、以下のような方法で製造されたものを使用することが好ましい。
【００２５】
Ａｇを上記範囲、すなわち、好ましくは１質量％以上２４質量％未満、より好ましくは２質量％以上１４質量％未満の範囲で含有し、残部が実質的にＣｕおよび不可避的不純物よりなる合金の鋳造ロッドに縮径のための冷間加工を行い、この冷間加工の途中で１回以上の熱処理を施す。最後に熱処理を施した後に９９％以上の減面率で最終線径にまで冷間加工を行う。熱処理は、４００〜６００℃の温度で１〜１００時間行うことが好ましい。
【００２６】
あるいは、Ａｇを上記範囲、すなわち、好ましくは１質量％以上２４質量％未満、好ましくは２質量％以上１４質量％未満の範囲で含有し、残部が実質的にＣｕおよび不可避的不純物よりなる合金の鋳造ロッドに析出熱処理を施し、中間冷間加工を行った後、焼鈍・回復のための回復熱処理を施し、さらに９９％以上の減面率で最終線径にまで冷間加工を行う。析出熱処理は、４００〜６００℃の温度で１〜１００時間、また、回復熱処理は、２００〜４５０℃の温度で５〜１００時間施すことが好ましい。
【００２７】
なお、上記減面率は、以下の式で定義される。
減面率Ｒ（％）＝［（Ｓ０−Ｓ）／Ｓ０］×１００
（Ｓ０：加工前の断面積、Ｓ：加工後の断面積）
【００２８】
このようにして製造された銅合金細線は、高い強度と高い導電率を有している。
【００２９】
電線導体１は、前述したように円形圧縮加工が施されている。円形圧縮加工は、圧縮を複数回繰り返すことにより行うことが好ましい。これにより円形圧縮加工時の銅合金細線１２の加工割れを抑制乃至防止することができる。
【００３０】
また、円形圧縮加工率（圧縮を複数回繰り返す場合には、そのトータルの加工率）は８５％以上９９％以下の範囲が好ましい。円形圧縮加工率が８５％未満であると可撓性が低下する。逆に、円形圧縮加工率が９９％を超えると整直性を十分に改善することができず、末端のバラケや捻りグセが生じるおそれがある。ここで、円形圧縮加工率（％）は、加工前の撚線の外径をＬ１、加工後の撚線の外径（つまり、電線導体１の外径）をＬ２としたとき、次式で求められる。
円形圧縮加工率（％）＝（Ｌ２／Ｌ１）×１００
【００３１】
上記工程などを施すことにより、図３に示すような中心に配置された繊維束または紐１１が銅合金細線１２の間から撚線の外に飛び出し、銅合金細線１２の整列崩れが生ずることによる導電性の低下、銅合金細線１２の破断、外観不良などの問題の発生を抑制乃至防止することができる。
【００３２】
また、電線導体１の断面積は０．１ｍｍ２以下とすることが好ましい。電線導体１の断面積が０．１ｍｍ２を超えると、電線の細径化、軽量化を十分に図ることができなくなる。
【００３３】
さらに、電線導体１は、破断荷重が１００Ｎ以上であることが好ましい。なお、電線導体１の破断荷重は、汎用の引張試験機により測定することができる。
【００３４】
絶縁被覆２は、塩化ビニル樹脂、ポリオレフィン、架橋ポリオレフィンなどにより形成される。ポリオレフィンとしては、低密度ポリエチレン（ＬＤＰＥ）、中密度ポリエチレン（ＭＤＰＥ）、高密度ポリエチレン（ＨＤＰＥ）、超低密度ポリエチレン（ＶＬＤＰＥ）、鎖状低密度ポリエチレン（ＬＬＤＰＥ）、ポリプロピレン、ポリイソブチレン、エチレン・酢酸ビニル共重合体（ＥＶＡ）、エチレン・アクリル酸エチル共重合体（ＥＥＡ）、エチレン・アクリル酸メチル共重合体（ＥＭＡ）、エチレン・プロピレン共重合体、エチレン・プロピレン・ジエン三元共重合体、エチレン・ブテン共重合体などが挙げられる。絶縁被覆２を形成する絶縁材料には、酸化防止剤などの添加剤が添加されていてもよい。本発明においては、電線導体１に円形圧縮加工が施されているため、円形圧縮加工が施されていない場合に比べ、絶縁被覆２の厚さを薄くすることができる。
【００３５】
このように構成される自動車用電線においては、電線導体１の撚り合わせ素線として、直径０．０１ｍｍ以上０．６ｍｍ以下の銅合金細線１２が使用されているため、細径であっても高い機械的強度および導電性を有することができる。しかも、そのような銅合金細線１２は、繊維束または紐１１を中心として撚り合わされるとともに、全体がほぼ円形状となるように圧縮加工が施されているため、整直性にも優れており、末端のバラケや捻りグセの発生も抑制される。また、繊維束または紐１１の電線導体１外周面からの飛び出しもない。したがって、電線の細径化、軽量化を図ることができる。
【００３６】
以上、本発明の電線導体を自動車用電線の導体に適用した例について説明したが、本発明はこのような例に限定されるものではなく、各種電線・ケーブルに広く適用可能であり、それらの電線・ケーブルの細径化、軽量化を図ることができる。
【実施例】
【００３７】
次に、本発明を実施例によりさらに詳細に説明する。
【００３８】
［銅合金細線の製造］
（製造例１）
０．６質量％のＳｎと残部がＣｕからなるＣｕ−Ｓｎ合金を、外周に水冷ジャケットを設けた黒鉛鋳型を有する水平連続鋳造機によって連続鋳造して、８ｍｍφの鋳造ロッドを作製し、これに冷間心線加工を施して、線径０．０２ｍｍの細線（１）を得た。
【００３９】
（製造例２）
０．６質量％のＭｇと残部がＣｕからなるＣｕ−Ｍｇ合金を、外周に水冷ジャケットを設けた黒鉛鋳型を有する水平連続鋳造機によって連続鋳造して、８ｍｍφの鋳造ロッドを作製し、これに冷間心線加工を施して、線径０．０２ｍｍの細線（２）を得た。
【００４０】
（製造例３）
０．９質量％のＺｎと残部がＣｕからなるＣｕ−Ｍｇ合金を、外周に水冷ジャケットを設けた黒鉛鋳型を有する水平連続鋳造機によって連続鋳造して、８ｍｍφの鋳造ロッドを作製し、これに冷間心線加工を施して、線径０．０２ｍｍの細線（３）を得た。
【００４１】
（製造例４）
１０質量％のＡｇと残部がＣｕからなるＣｕ−Ａｇ合金を、外周に水冷ジャケットを設けた黒鉛鋳型を有する水平連続鋳造機によって連続鋳造して、８ｍｍφの鋳造ロッドを作製し、冷間加工を施して線径０．０２ｍｍの細線（４）を得た。
【００４２】
（製造例５）
１０質量％のＡｇと残部がＣｕからなるＣｕ−Ａｇ合金を、外周に水冷ジャケットを設けた黒鉛鋳型を有する水平連続鋳造機によって連続鋳造して、８ｍｍφの鋳造ロッドを作製し、これに冷間加工を施して５ｍｍφ（減面率６１％）とし、次いで４５０℃で１０時間の熱処理を行った後、冷間加工を施して２ｍｍφ（減面率８４％）とし、次いで３７０で１５時間の熱処理を行って、線径０．０５ｍｍ（減面率９９．９３％）、導電率（ＩＡＣＳ）６５％、引張強さ１４２０ＭＰａの細線（５）を得た。
【００４３】
（製造例６）
１０質量％のＡｇと残部がＣｕからなるＣｕ−Ａｇ合金を、外周に水冷ジャケットを設けた黒鉛鋳型を有する水平連続鋳造機によって連続鋳造して、８ｍｍφの鋳造ロッドを作製し、これに冷間加工を施して５ｍｍφ（減面率６１％）とし、次いで４５０℃で１０時間の熱処理を行った後、冷間加工を施して、線径０．０５ｍｍ（減面率９９．０％）、導電率（ＩＡＣＳ）６３％、引張強さ１５３０ＭＰａの細線（６）を得た。
【００４４】
［電線導体の製造］
実施例１
繊維束として外径０．０４ｍｍの炭素繊維束を用い、この周りに細線（１）を６本撚り合わせた後、この撚線をダイスの穴に通すことにより円形圧縮加工を施し、電線導体を得た。円形圧縮加工は、穴径の異なる２個のダイスに撚線を通過させ、円形圧縮加工率がトータルで９５％となるように行った。
【００４５】
実施例２〜６
細線（１）に代えて細線（２）〜（６）をそれぞれ用いた以外は実施例１と同様にして電線導体を得た。
【００４６】
実施例７、比較例
円形圧縮回数を１回とするか、または、円形圧縮加工を全く行わなかった以外は実施例１と同様にして電線導体を得た。
【００４７】
上記実施例１〜７および比較例で得られた電線導体について、下記に示す方法で、整直性および繊維束の飛び出しを評価した。これらの結果を電線導体の断面積などとともに表２に示す。
［整直性］
電線導体を切断し、その切断端における細線のバラケの有無を目視により確認した。
［繊維束の飛び出し］
電線導体の外観を目視により観察し、繊維束の飛び出しの有無を確認した。
【００４８】
【表１】
2010129410.tif 000003
【００４９】
なお、本発明は上記実施例に限定されるものではなく、本発明の範疇を逸脱しない限りにおいてあらゆる変形や変更が可能である。
【図面の簡単な説明】
【００５０】
【図１】本発明の一実施形態の電線導体を用いた自動車用電線の一例を示す断面図である。
【図２】本発明の一実施形態の電線導体を用いた自動車用電線の他の例を示す断面図である。
【図３】繊維束または紐の飛び出しにより銅合金細線に整列崩れを生じた状態を示す断面図である。
【符号の説明】
【００５１】
１…電線導体、２…絶縁被覆、１１…繊維束または紐、１２…銅合金細線。
【図１】
2010129410.tif 000004
【図２】
2010129410.tif 000005
【図３】
2010129410.tif 000006